(57)【要約】【課題】本発明の課題は、潤滑性を向上させることで、書き味の向上と、高筆圧下（筆記荷重３００〜５００ｇｆ）で筆記する場合でもボール座の摩耗を抑制（高筆圧下耐摩耗性能）することが可能であるボールペン用インキ組成物およびそれを用いたボールペンを提供することである。【解決手段】着色剤、有機溶剤、フェライトを含んでなり、前記フェライトが球状であることを特徴とするボールペン用インキ組成物とすることである。【選択図】なし【特許請求の範囲】
【請求項１】
着色剤、有機溶剤、フェライトを含んでなり、前記フェライトが球状であることを特徴とするボールペン用インキ組成物。
【請求項２】
前記フェライトの成分が、遷移金属、アルカリ土類、希土類の中から１種以上含有する金属酸化物を含んでなることを特徴とする請求項１に記載のボールペン用インキ組成物。
【請求項３】
前記フェライトが、少なくともスピネル型フェライトを含んでなることを特徴とする請求項１または２に記載のボールペン用インキ組成物。
【請求項４】
前記フェライトの含有量が、インキ組成物全量に対して、０．１〜１０質量％であることを特徴とする請求項１ないし３のいずれか１項に記載のボールペン用インキ組成物。
【請求項５】
前記ボールペン用インキ組成物が、界面活性剤を含んでなることを特徴とする請求項１ないし４のいずれか１項に記載のボールペン用インキ組成物。
【請求項６】
２０℃、剪断速度５ｓｅｃ−１におけるインキ粘度が、５０００ｍＰａ・ｓ以下であることを特徴とする請求項１ないし５のいずれか１項に記載のボールペン用インキ組成物。
【請求項７】
インキ収容筒の先端部に、ボールを回転自在に抱持したボールペンチップを有し、前記インキ収容筒内に請求項１ないし６のいずれか１項に記載のボールペン用インキ組成物を収容してなることを特徴とするボールペン。
【発明の詳細な説明】
【技術分野】
【０００１】
本発明はボールペン用インキ組成物およびそれを用いたボールペンに関するものである。
【背景技術】
【０００２】
ボールペンは、筆記時に筆記先端部と被筆記面との間に生じる筆記抵抗（動摩擦係数）の影響を受け、書き味が損なわれてしまうことがある。また、ボールペンは、ステンレス鋼などからなる金属チップと、該金属チップのボール座に抱持される超鋼などの金属からなるボールと、からなるボールペンチップをインキ収容筒に装着した構成を有していることから、他の種類の筆記具と異なり、ボールとボール座との間の潤滑性が不足することで、筆記時のボールの円滑な回転が妨げられ、滑らかな書き味が損なわれてしまうという問題も有している。よって、ボールペンにおいて、書き味を向上させることは、解決すべき大きな課題である。
【０００３】
こうした課題を解決するため、筆記先端部と被筆記面との間、さらには、ボールとボール座との間の潤滑性を向上させることを目的として、様々な添加剤を用いた筆記具用インキ組成物が多数提案されている。（特許文献１〜４）
【０００４】
しかし、特許文献１〜４のような添加剤を用いた場合、筆記先端部と被筆記面との間、さらには、ボールとボール座との間に生じる抵抗をある程度低減させることはできるが、十分に満足できるものではなく、書き味の更なる向上については、改良の余地があった。
【０００５】
また、近年では、油性ボールペンインキでは、書き味を良好とするために、インキの低粘度化がすすんでおり、高筆圧下（筆記荷重３００〜５００ｇｆ）で筆記する場合は、潤滑性に影響が出やすく、ボール座の摩耗がすすむことで、筆記性能（高筆圧下耐摩耗性能）に影響を及ぼしやすい。そのため、筆記先端部と被筆記面との間の筆記抵抗（動摩擦係数）をより低減させるために、より潤滑性を向上させて、高筆圧下での耐摩耗性能を向上させることが求められている。さらに、新たな潤滑剤を用いた場合では、他のインキ成分との相性もあり、インキ中での経時安定性に影響が出やすい。
【先行技術文献】
【特許文献】
【０００６】
【特許文献１】特開平５−３３１４０３号公報
【特許文献２】特開平７−１９６９７１号公報
【特許文献３】特開２００７−１７６９９５号公報
【特許文献４】特開２００８−８８２６４号公報
【発明の概要】
【発明が解決しようとする課題】
【０００７】
本発明の目的は、潤滑性を向上させることで、書き味の向上と、高筆圧下（筆記荷重３００〜５００ｇｆ）で筆記する場合でもボール座の摩耗を抑制（高筆圧下耐摩耗性能）することが可能であるボールペン用インキ組成物およびそれを用いたボールペンを得ることである。
【課題を解決するための手段】
【０００８】
本発明は、上記課題を解決するために、
「１．着色剤、有機溶剤、フェライトを含んでなり、前記フェライトが球状であることを特徴とするボールペン用インキ組成物。
２．前記フェライトの成分が、遷移金属、アルカリ土類、希土類の中から１種以上含有する金属酸化物を含んでなることを特徴とする第１項に記載のボールペン用インキ組成物。
３．前記フェライトが、少なくともスピネル型フェライトを含んでなることを特徴とする第１項または第２項に記載のボールペン用インキ組成物。
４．前記フェライトの含有量が、インキ組成物全量に対して、０．１〜１０質量％であることを特徴とする第１項ないし第３項のいずれか１項に記載のボールペン用インキ組成物。
５．前記ボールペン用インキ組成物が、界面活性剤を含んでなることを特徴とする第１項ないし第４項のいずれか１項に記載のボールペン用インキ組成物。
６．２０℃、剪断速度５ｓｅｃ−１におけるインキ粘度が、５０００ｍＰａ・ｓ以下であることを特徴とする第１項ないし第５項のいずれか１項に記載のボールペン用インキ組成物。
７．インキ収容筒の先端部に、ボールを回転自在に抱持したボールペンチップを有し、前記インキ収容筒内に第１項ないし第６項のいずれか１項に記載のボールペン用インキ組成物を収容してなることを特徴とするボールペン。」とする。
【発明の効果】
【０００９】
本発明によれば、ボールペンのボールとボール座との間の潤滑性を向上させ、滑らかな書き味を奏しつつ、高筆圧下（筆記荷重３００〜５００ｇｆ）で筆記する場合でもボール座の摩耗を抑制（高筆圧下耐摩耗性能）することが可能であるボールペン用インキ組成物およびそれを用いたボールペンを提供することができる。
【発明を実施するための形態】
【００１０】
以下、本発明の実施の形態について、詳細に説明する。なお、本明細書において、配合を示す「部」、「％」、「比」などは特に断らない限り質量基準であり、含有率とは、インキ組成物の質量を基準としたときの構成成分の質量％である。
【００１１】
以下、本発明のインキ組成物における構成成分について、詳細に説明する。
【００１２】
本発明の特徴は、球状のフェライトを含んでなるボールペン用インキ組成物とすることである。これは、球状のフェライトを含んでなることで、筆記先端部の潤滑性を向上させ、書き味と、ボールとボール座との間の潤滑性を向上させることができ、高筆圧下（筆記荷重３００〜５００ｇｆ）においても潤滑性を保ち、ボール座の摩耗を抑制（高筆圧下耐摩耗性能）することが可能となる。
【００１３】
（フェライト）
本発明で用いられるフェライトは、酸化鉄（Ｆｅ２Ｏ３）を主成分とする磁性を示すセラミックスの総称であり、その結晶構造および結合する元素によって性質が変化し、用途も異なる。
また、フェライトの形状としては、不定形状、球状、板状等あるが、本発明では、書き味と、高筆圧下耐摩耗性能を考慮して、球状のフェライトを用いる。球状については、球状に近い形状の略球状のものも含むものとする。
【００１４】
球状のフェライトは、優れた潤滑剤として効果的に働く。すなわち、球状のフェライトを含んでなることで、ボールペンのボールとボール座との摩擦を緩和し潤滑性が向上することで、滑らかな書き味を奏することができる。
また、ボールペンの場合、加工直後のボールペンチップは、ボールとボール座との接触面の馴染みが悪く、いわゆる「あたり」がある。このため、ガリガリとした筆記感が生じ、筆記抵抗（摩擦抵抗）が大きくなり、書き味に悪影響を及ぼしてしまうことがあった。しかし、球状のフェライトを含有するインキ組成物は、球状であり、かつ、適度の硬さを有するフェライトによって、ボールとボール座と接触面のなじみを良化し、ボールがボール座と接触する際に、接触面が、ほぼ同一曲面状に接するようにすることで、筆記抵抗（摩擦抵抗）を低減し、この状態を維持し続けることが可能である。よって、ボールは、がたつきなく、良好に回転し続けることができ、同時にベアリング効果が得られることから、球状のフェライトを用いることは、このガリガリとした書き味不良をなくすことができ、ベアリング効果によって、優れた書き味を安定して得ることができる。
さらに、球状であり、かつ、適度の硬さを有するフェライトである効果として、上記と同様に、ボールがボール座と接触する際に、接触面が、ほぼ同一曲面状に接し、その状態を維持することで、高筆圧下（筆記荷重３００〜５００ｇｆ）においても潤滑性を保ち、ボール座の摩耗を抑制（高筆圧下耐摩耗性能）する効果も得られる。特に、近年の油性ボールペンインキ組成物は、書き味を良好とするために、インキの低粘度化がすすんでおり、高筆圧下（筆記荷重３００〜５００ｇｆ）で筆記する場合に、ボール座の摩耗がすすみやすく、筆記性能（高筆圧下耐摩耗性能）に影響を及ぼしやすいため、前記フェライトを含有するボールペン用インキ組成物は、効果的であり、好ましい。
さらに、前記フェライトは、磁性を示す性質を有しており、金属材料に対して吸着性を有するため、ボールペンチップを金属材料とした場合には、ボールとボール座の隙間に吸着しやすいことから、該隙間にフェライトが残存しやすく、ボールとボール座との金属摩擦をより緩和することで、書き味を良好とし、高筆圧下（筆記荷重３００〜５００ｇｆ）においてもボール座の摩耗を抑制（高筆圧下耐摩耗性能）する効果が得られやすい。特に、磁性を示さない他の材料と比べると、本発明のフェライトは磁性を有するため効果的である。
【００１５】
また、本発明の球状のフェライトは、略真球状であるとボールとボール座の間をインキが通過する際に列をなすように隙間に並びベアリング効果を生じやすくなるので、ボールとチップが馴染んだ後、すなわちボールとボール座の隙間が一定になった後は、急激に筆記抵抗（動摩擦係数）を低減させ、かつ安定的な潤滑性を示すようになる。さらに、ボールとボール座の隙間が一定の等間隔に近くなると接触面積が増大することなどでボール受け座が摩耗しやすくなることがあり、通常のインキを使用した場合、耐摩耗性が悪化することがあるが、その隙間に本発明の球状のフェライトが介在することにより、ボールとボール座が直接的に接触するのを防ぐことができるため、良好な耐摩耗性を示すようになる。つまり、本発明のフェライトは、当初、研磨剤としてボールとボール受け座の隙間を一定にし、筆記抵抗（動摩擦係数）を低下させる効果を有するほか、ボールとボール座の隙間を一定にした後は研磨剤とは全く逆の効果を有するベアリング剤（潤滑効果）として作用し、筆記抵抗（動摩擦係数）を低下させるとともに耐摩耗性を向上させるという驚くべき効果を有するものなのである。この効果は、その粒子の形状が真球に近い略真球状のときに、ボールとボール座の隙間でのベアリング効果が得られやすく、優れた書き味や、高筆圧下（筆記荷重３００〜５００ｇｆ）においてもボール座の摩耗を抑制（高筆圧下耐摩耗性能）する効果が得られやすい。なお、略真球状とは、真球あるいは真球に近い球とする。特に、油性ボールペンインキでは、ボール座の摩耗がすすむことで、筆記性能（高筆圧下耐摩耗性能）に影響を及ぼしやすいため、効果的であり、好ましい。さらに、前記フェライトは、磁性を示す性質を有しており、金属材料であるボールとボール座の隙間に吸着しやすいことから、列をなすように該隙間に並んでフェライトが残存しやすく、ベアリング効果が得られやすいため、略真球状であるフェライトを用いると、効果的である。
【００１６】
また、前記フェライトの成分は、酸化鉄（Ｆｅ２Ｏ３）以外の金属酸化物を含んでなることが好ましく、前記フェライトの成分は、遷移金属、アルカリ土類金属、希土類の中から１種以上含有する金属酸化物を含んでなることが好ましい。これは、適度の硬さを有するフェライトとすることで、ボールとボール座との接触面のなじみを良化し、ベアリング効果を得られやすくし、優れた書き味や、高筆圧下（筆記荷重３００〜５００ｇｆ）においても潤滑性を保ち、ボール座の摩耗を抑制（高筆圧下耐摩耗性能）する効果も得られるためであり、より考慮すれば、遷移金属、アルカリ土類の中から１種以上含有する金属酸化物を含んでなることが好ましく、さらに、遷移金属を少なくとも含んでなる金属酸化物を含んでなることが好ましい。
【００１７】
また、遷移金属、アルカリ土類金属、希土類の中から１種以上含有する金属酸化物を含んでなるフェライトとしては、例えば、スピネル型フェライト（遷移金属含有）としては、ＭｅＯ・Ｆｅ２Ｏ３、Ｍｅ・Ｆｅ２Ｏ４の化学式（Ｍｅ：遷移金属）で示されるものとして、ＭｎＯ・Ｆｅ２Ｏ３、Ｍｎ・Ｆｅ２Ｏ４、ＦｅＯ・Ｆｅ２Ｏ３、Ｆｅ・Ｆｅ２Ｏ４、ＭｇＯ・Ｆｅ２Ｏ３、Ｍｇ・Ｆｅ２Ｏ４、ＺｎＯ・Ｆｅ２Ｏ３、Ｚｎ・Ｆｅ２Ｏ４、ＮｉＯ・Ｆｅ２Ｏ３、Ｎｉ・Ｆｅ２Ｏ４、ＣｕＯ・Ｆｅ２Ｏ３、Ｃｕ・Ｆｅ２Ｏ４、ＣｏＯ・Ｆｅ２Ｏ３、Ｃｏ・Ｆｅ２Ｏ４などが挙げられ、マグネトプランバイト型フェライト（アルカリ土類金属含有）としては、ＭＯ・６Ｆｅ２Ｏ３、Ｍ・Ｆｅ１２Ｏ１９の化学式（Ｍ：アルカリ土類金属）で示されるものとして、ＳｒＯ・６Ｆｅ２Ｏ３、Ｓｒ・Ｆｅ１２Ｏ１９、ＢａＯ・６Ｆｅ２Ｏ３、Ｂａ・Ｆｅ１２Ｏ１９などが挙げられ、ガーネット型フェライト（希土類含有）としては、３Ｒ２Ｏ３・５Ｆｅ２Ｏ３、Ｒ３Ｆｅ５Ｏ１２の化学式（Ｒ：希土類）で示されるものとして、３Ｙ２Ｏ３・５Ｆｅ２Ｏ３、Ｙ３Ｆｅ５Ｏ１２、３ＳｍＯ３・５Ｆｅ２Ｏ３、Ｓｍ３Ｆｅ５Ｏ１２、３ＧｄＯ３・５Ｆｅ２Ｏ３、Ｇｄ３Ｆｅ５Ｏ１２などが挙げられる。これらのフェライトの中でも、適度の硬さを有することで、ベアリング効果が得られやすく、優れた書き味や、高筆圧下（筆記荷重３００〜５００ｇｆ）においてもボール座の摩耗を抑制（高筆圧下耐摩耗性能）する効果を考慮すれば、少なくともスピネル型フェライト（遷移金属含有）を含んでなることが好ましい。
さらに、スピネル型フェライト（遷移金属含有）の中でも、適度の硬さを有することで、よりベアリング効果が得られやすくするために、ＭｎまたはＭｇを含有したスピネル型フェライト（遷移金属含有）を用いることが好ましい。
また、前記フェライトの成分は、前記金属酸化物の中から２種以上選択して複合化合物とした複合フェライトとすることが好ましく、さらに、スピネル型フェライト、マグネトプランバイト型フェライト、ガーネット型フェライトの中から２種以上選択して複合化合物とした複合フェライトとすることが好ましい。
【００１８】
さらに、ベアリング効果を得られやすくして、より優れた書き味や、高筆圧下（筆記荷重３００〜５００ｇｆ）における潤滑性を保ち、ボール座の摩耗を抑制（高筆圧下耐摩耗性能）することを考慮すれば、前記フェライト成分中のスピネル型フェライト（遷移金属含有）は、フェライト成分全量に対して、５０％以上含有して、主要フェライト成分とすることが好ましく、より考慮すれば、フェライト成分全量に対して、７０％以上含有することが好ましく、さらに８０％以上含有することが好ましい。
特に、油性ボールペンインキ組成物では、高筆圧下（筆記荷重３００〜５００ｇｆ）で筆記する場合は、潤滑性に影響が出やすく、ボール座の摩耗がすすむことで、筆記性能（高筆圧下耐摩耗性能）に影響を及ぼしやすいため、効果的であり、好ましい。さらに、フェライトの硬さを考慮して、マグネトプランバイト型フェライト（アルカリ土類金属含有）を、フェライト成分全量に対して、１〜１５％含有することが好ましく、より考慮すれば、２〜８％が好ましく、スピネル型フェライトと、マグネトプランバイト型フェライトとの複合フェライトとすることが好ましい。
【００１９】
本発明の球状のフェライトの平均粒子径は、１〜２００ｎｍとすることが好ましい。より好ましくは、１０〜１００ｎｍであり、さらに好ましくは、２０〜８０ｎｍである。これは、ボールとボール座の隙間に球状のフェライト粒子が入り込むことで、よりベアリング効果が働きやすく、フェライトが介在することにより、ボールとボール座が直接的に接触するのを防ぐことができるため、優れた書き味と、耐摩耗性の効果が得られやすいためである。特に、略真球状であると、ベアリング効果が得られやすいため、効果的である。
平均粒子径については、ＦＥ−ＳＥＭ（日立ハイテクノロジーズ社製ＳＵ−８０２０）にて、倍率２０００００倍にて総計１００粒子以上カウント出来るように視野を変えて撮影する。その後、撮影したＳＥＭ画像をスキャナーで読み込み、メディアサイバネティクス（ＭＥＤＩＡ  ＣＹＢＥＲＮＥＴＩＣＳ）社画像解析ソフト「Ｉｍａｇｅ−Ｐｒｏ  ＰＬＵＳ」を用いて画像解析を行い、マニュアル測定によって、水平フェレ径を計測し、平均したものを平均粒子径とした。
【００２０】
また、前記フェライトの含有量は、インキ組成物全量に対し、０．１〜１０質量％であることが好ましい。これは、０．１質量％より少ないと、所望の潤滑性が得られにくく、１０質量％を越えると、インキ中での分散性が劣りやすく、インキ経時安定性に影響が出やすいためであり、その傾向を考慮すれば、０．１〜５質量％が好ましく、より考慮すれば、０．３〜３質量％が好ましい。
【００２１】
（着色剤）
本発明に用いる油性ボールペン用インキ組成物、水性ボールペン用インキ組成物に用いる着色剤は、染料、顔料等、特に限定されるものではなく、適宜選択して使用することができる。染料と顔料を併用しても良い。
油性ボールペン用インキ組成物としては、染料としては、油溶性染料、酸性染料、塩基性染料、含金染料などや、それらの各種造塩タイプの染料等として、酸性染料と塩基性染料との造塩染料、有機酸と塩基性染料との造塩染料、酸性染料と有機アミンとの造塩染料などの種類が挙げられる。これらの染料は、単独又は２種以上組み合わせて使用してもかまわない。染料としては、インキ中の成分との相性による経時安定性を考慮して、造塩染料を用いることが好ましく、さらに造塩結合が安定していることで経時安定性を保てることを考慮すれば、塩基性染料と有機酸との造塩染料、酸性染料と塩基性染料との造塩染料、酸性染料と有機アミンとの造塩染料を用いることが好ましく、より考慮すれば、塩基性染料と有機酸との造塩染料が好ましい。
染料について、具体的には、バリファーストブラック１８０２、バリファーストブラック１８０５、バリファーストブラック１８０７、バリファーストバイオレット１７０１、バリファーストバイオレット１７０４、バリファーストバイオレット１７０５、バリファーストブルー１６０１、バリファーストブルー１６０５、バリファーストブルー１６１３、バリファーストブルー１６２１、バリファーストブルー１６３１、バリファーストレッド１３２０、バリファーストレッド１３５５、バリファーストレッド１３６０、バリファーストイエロー１１０１、バリファーストイエロー１１５１、ニグロシンベースＥＸＢＰ、ニグロシンベースＥＸ、ＢＡＳＥ  ＯＦ  ＢＡＳＩＣ  ＤＹＥＳ  ＲＯＢ−Ｂ、ＢＡＳＥ  ＯＦ  ＢＡＳＩＣ  ＤＹＥＳ  ＲＯ６Ｇ−Ｂ、ＢＡＳＥ  ＯＦ  ＢＡＳＩＣ  ＤＹＥＳ  ＶＰＢ−Ｂ、ＢＡＳＥ  ＯＦ  ＢＡＳＩＣ  ＤＹＥＳ  ＶＢ−Ｂ、ＢＡＳＥ  ＯＦ  ＢＡＳＩＣ  ＤＹＥＳ  ＭＶＢ−３（以上、オリエント化学工業（株）製）、アイゼンスピロンブラック  ＧＭＨ−スペシャル、アイゼンスピロンバイオレット  Ｃ−ＲＨ、アイゼンスピロンブルー  ＧＮＨ、アイゼンスピロンブルー  ２ＢＮＨ、アイゼンスピロンブルー  Ｃ−ＲＨ、アイゼンスピロンレッド  Ｃ−ＧＨ、アイゼンスピロンレッド  Ｃ−ＢＨ、アイゼンスピロンイエロー  Ｃ−ＧＮＨ、アイゼンスピロンイエロー  Ｃ−２ＧＨ、Ｓ．Ｐ．Ｔ．ブルー１１１、Ｓ．Ｐ．Ｔ．ブルーＧＬＳＨ−スペシャル、Ｓ．Ｐ．Ｔ．レッド５３３、Ｓ．Ｐ．Ｔ．オレンジ６、Ｓ．Ｂ．Ｎ．バイオレット５１０、Ｓ．Ｂ．Ｎ．イエロー５３０、Ｓ．Ｒ．Ｃ−ＢＨ（以上、保土谷化学工業（株）製）等が挙げられる。
【００２２】
水性ボールペン用インキ組成物としては、直接染料、酸性染料、塩基性染料、含金染料、及び各種造塩タイプ染料等が採用可能である。
染料について、具体的には各種のものが市販されており、それらから任意に選択して用いることができる。（ａ）直接染料としては、ダイレクトエロー４、同２６、同４４、同５０、同８５、ダイレクトレッド１、同２、同４、同２３、同３１、同３７、同３９、同７５、同８０、同８１、同８３、同２２５、同２２６、同２２７、ダイレクトブルー１、同３、同１５、同４１、同７１、同８６、同１０６、同１１９、ダイレクトオレンジ６等、（ｂ）酸性染料としては、アシッドブラック１、同２、同２４、同２６、同３１、同５２、同１０７、アシッドオレンジ５６、アシッドイエロー３、同７、同１７、同１９、同２３、同４２、同４９、同６１、同９２、アシッドレッド８、同９、同１４、同１８、同５１、同５２、同７３、同８７、同９２、同９４、アシッドブルー１、同７、同９、同２２、同６２、同９０、同１０３、アシッドグリーン３、同９、同１６、同２５、同２７、アシッドバイオレット１５、同１７等、（ｃ）塩基性染料としては、Ｃ．Ｉ．ベーシックイエロ−１、同２、同２１、同７、同４０、Ｃ．Ｉ．ベーシックオレンジ２、同１４、同３２、Ｃ．Ｉベーシックレッド１、同１：１、同２、同９、同１４、Ｃ．Ｉ．ベーシックバイオレット１、同３、同７、同１０、同１１：１、Ｃ．Ｉ．ベーシックブル−３、同７、同２６、ベーシックグリ−ン４、Ｃ．Ｉ．ベーシックブラウン１２、Ｃ．Ｉ．ベーシックブラック２、メチルバイオレット、ビクトリアブルーＦＢ、マラカイトグリーン、ローダミンのシリーズ等、（ｄ）その他の染料としては、ディスパーズイエロー８２、同１２１、ディスパーズブルー７などの分散染料などが挙げられる。
【００２３】
本発明において、着色剤として染料を用いる場合、潤滑性の向上と前記フェライトとの相性によるインキ経時安定性を考慮すると、少なくとも造塩染料を用いることが好ましい。さらに造塩結合が安定していることで経時安定性を保てることを考慮すれば、塩基性染料と有機酸との造塩染料、酸性染料と塩基性染料との造塩染料、酸性染料と有機アミンとの造塩染料の中から用いることが好ましい。
前記造塩染料の中でも、前記フェライトによる潤滑性の向上を考慮すれば、塩基性染料と有機酸との造塩染料が好ましい。さらには、造塩染料を構成する有機酸については、フェニルスルホン基を有する有機酸であれば、金属に吸着し易い潤滑膜を形成しやすいことから、ボールペンに用いた場合、特に潤滑性が向上しやすく、ボール座の摩耗抑制や書き味を良好とするため好ましい。具体的には、アルキルベンゼンスルホン酸、ナフタレンスルホン酸、ナフタレンスルホン酸-ホルムアルデヒド縮合物、アルキルジフェニルエーテルジスルホン酸、ポリオキシエチレンアルキルフェニルエーテルリン酸が挙げられる。また、インキ中での長期安定性を考慮すれば、有機酸として、アルキルベンゼンスルホン酸を用いることが好ましい。
【００２４】
また、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、ジケトピロロピロール系、キノフタロン系、スレン系、トリフェニルメタン系、ペリノン系、ペリレン系、ジオキサジン系、メタリック顔料、パール顔料、蛍光顔料、蓄光顔料等が挙げられる。
【００２５】
着色剤としては、本発明において、潤滑性の向上を考慮すれば、顔料を用いることが好ましい。これは、ボールとボール座の隙間に顔料粒子が入り込むことで、ベアリング効果が働きやすく、金属接触を抑制することで、潤滑性を向上し、書き味を向上し、高筆圧下（筆記荷重３００〜５００ｇｆ）で筆記する場合でもボール座の摩耗を抑制（高筆圧下耐摩耗性能）する効果が得られやすいためである。また、ボールペンチップ内部の隙間を考慮し、顔料の平均粒子径は、１〜５００ｎｍとすることが好ましい。より好ましくは、１０〜３５０ｎｍであり、さらに好ましくは、５０〜３００ｎｍである。本発明のように、球状のフェライトを用いることで、ボールとボール座との間の潤滑性を向上させるが、さらに顔料を用いることで、微粒子がより多数存在することで、ベアリングのような作用が働きやすく、より相乗的に潤滑性を向上できるため、顔料を用いることは好ましい。
ここで、平均粒子径は、レーザー回折法、具体的には、レーザー回折式粒度分布測定機（商品名「ＭｉｃｒｏｔｒａｃＨＲＡ９３２０−Ｘ１００」、日機装株式会社）を用いて、標準試料や他の測定方法を用いてキャリブレーションした数値を基に測定される粒度分布の体積累積５０％時の粒子径（Ｄ５０）により求めることができる。
尚、前記顔料は、インキ組成物中で顔料が分散した状態で前記した作用効果を奏するため、分散状態の粒子径を求めることが好ましい。
【００２６】
着色剤の含有量は、インキ組成物全量に対し、１〜４５質量％が好ましい。これは１質量％未満だと、濃い筆跡が得られにくい傾向があり、４５質量％を越えると、染料の溶解安定性及び顔料の分散安定性に影響しやすい傾向があるためで、よりその傾向を考慮すれば、３〜３５質量％が好ましく、さらに考慮すれば、３〜３０質量％が好ましい。
【００２７】
（有機溶剤）
本発明に用いる有機溶剤としては、非水溶性有機溶剤、水溶性有機溶剤などがあり、具体的には、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３−メトキシブタノール、３−メトキシ−３−メチルブタノール等のグリコールエーテル溶剤、ジエチレングリコール、トリエチレングリコール、ポリエチレングリコール、プロピレングリコール、ジプロピレングリコール、ブチレングリコール、エチレングリコール、ジエチレングリコール、グリセリン等のグリコール溶剤、ベンジルアルコール、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール溶剤など、油性ボールペン用インキ組成物、水性ボールペン用インキ組成物として一般的に用いられる有機溶剤が例示できる。
【００２８】
これらの有機溶剤の中でも、前記フェライトや着色剤との安定性を考慮すると、非水溶性有機溶剤を用いることが好ましい。フェライトや着色剤は、非水溶性有機溶剤に対する安定性に優れていることからフェライトの潤滑効果を、長期に安定的に得やすいためである。特に、フェライトは非水溶性有機溶剤との安定性に優れているため、ボールペンのボールとボール座の隙間全体にフェライトが十分になじみ、ベアリング効果が得られやすく、ボールの滑り性（ボールの回転性を含む）がより向上しやすく、優れた書き味や、高筆圧下（筆記荷重３００〜５００ｇｆ）においても潤滑性を保ち、ボール座の摩耗抑制（高筆圧下耐摩耗性能）をもたらすことができる。
【００２９】
また、有機溶剤の中でも、アルコール溶剤を用いることが好ましい。これは、フェライトや着色剤との安定性に優れており、インキの経時安定性が得られやすいため、長期間において、優れた書き味や、高筆圧下（筆記荷重３００〜５００ｇｆ）においても潤滑性を保ち、ボール座の摩耗を抑制する効果をもたらすことができるためである。また、アルコ−ル溶剤は、揮発しやすいため、筆記先端内部のインキの乾燥を促進し、より早く増粘させることで、筆記先端部の隙間からインキが漏れ出すことを抑制できるため、好ましい。さらに、芳香環を有するアルコ−ル溶剤であると、潤滑性も向上しやすいため、フェライトの潤滑効果との相乗的な潤滑性の向上を考慮すると、ベンジルアルコールなどの芳香族アルコール溶剤を用いることが、好ましい。
また、アルコール溶剤以外の有機溶剤については、グリコールエーテル溶剤を用いることが好ましい。これは、グリコールエーテル溶剤は、フェライトとの安定性に優れており、また、吸湿性能を有するため、チップ先端部が乾燥したときに形成する被膜の強度を軟化させる効果も有することから、書き出し性能がより向上しやすいためである。前記フェライトの溶解性、インキ経時安定性を考慮すれば、芳香族グリコールエーテル溶剤を用いることがさらに好ましい。
よって、本発明において、アルコ−ル溶剤とグリコールエーテル溶剤を併用することが特に好ましく、芳香族アルコール溶剤と、芳香族グリコールエーテル溶剤とを併用することが、最も好ましい。
【００３０】
また、有機溶剤の含有量は、溶解性、筆跡乾燥性、滲みにくさ等の向上を考慮すると、インキ組成物全量に対し、１０〜９０質量％が好ましい。また、筆記先端での乾燥性を考慮すれば、全有機溶剤に対し、２０〜９０質量％が好ましく、より好ましくは４０〜７０質量％である。
【００３１】
（樹脂）
また、本発明において、樹脂をインキ粘度調整剤などとして、更に含んでなることが好ましい。本発明において、好ましく用いられる樹脂としては、ポリビニルブチラール樹脂、ケトン樹脂、ポリアセタール樹脂、ポリビニルアルコール樹脂、セルロース樹脂、テルペン樹脂、アルキッド樹脂、フェノキシ樹脂、ポリ酢酸ビニル樹脂、アクリル樹脂、ウレタン樹脂などが挙げられるが、その中でも、ポリビニルブチラール樹脂またはケトン樹脂を用いることが好ましい。
【００３２】
これらの樹脂の中でも、ポリビニルブチラール樹脂を用いることが好ましい。これは、ポリビニルブチラ−ル樹脂も、高い潤滑効果が得られる潤滑層を形成しやすいことから、前記フェライトとの相乗効果により、さらに高い潤滑効果が得られ、書き味をより一層向上できるためである。
特に、油性ボールペンに用いる場合に効果的で、ボールとボール座との間に弾力性を有するインキ層を形成し、ボールとボール座との間の直接接触を抑制して、書き味をより一層向上できる。
さらに、ポリビニルブチラール樹脂を用いることは、筆記先端に形成される被膜が、筆記先端からのインキ漏れを抑制しやすくなるため、この点からも効果的である。
以上より、本発明において、ポリビニルブチラール樹脂は、書き味を更に向上させ、インキ漏れも抑制できるため、好適に用いられる。また、着色剤として顔料を用いる場合、ポリビニルブチラール樹脂は、顔料分散効果も得られるため、この点からもポリビニルブチラール樹脂は好適に用いられる。
なお、ポリビニルブチラール樹脂は、ポリビニルアルコール（ＰＶＡ）をブチルアルデヒド（ＢＡ）と反応させたものであり、ブチラール基、アセチル基、水酸基を有した構造である。 
【００３３】
また、ポリビニルブチラール樹脂は、水酸基量２５ｍｏｌ％以上とすることが好ましい。これは、水酸基量２５ｍｏｌ％以上のポリビニルブチラール樹脂であれば、有機溶剤への溶解性が良好で、十分な潤滑効果やインキ漏れ抑制効果が得られやすいためである。また、吸湿性による被膜の軟化効果による書き出し性能の向上という点からも、水酸基量２５ｍｏｌ％以上のポリビニルブチラール樹脂を用いることが好ましい。
さらに、水酸基量３０ｍｏｌ％以上のポリビニルブチラール樹脂を用いることは、書き味が向上しやすくなるため、好ましく、特に、ボールペンに用いる場合、効果的である。これは、筆記時において、ボールの回転により摩擦熱が発生することで、ボールペンチップ先端部のインキが温められて、該インキの温度が高くなるが、前記ポリビニルブチラール樹脂を用いた場合、他の樹脂に比べ、インキ温度が上昇しても、インキ粘度が下がりづらい傾向にあることから、ボールとボール座との間に常に弾力性のあるインキ層が形成され、ボールとボール座の直接接触が抑制され、書き味が向上しやすい傾向があるためと考える。また、前記水酸基量４０ｍｏｌ％を越えるポリビニルブチラール樹脂を用いると、吸湿量が多くなりやすく、経時安定性に影響が出やすいため、水酸基量４０ｍｏｌ％以下のポリビニルブチラール樹脂を用いることが好ましい。よって、本発明において、水酸基量３０〜４０ｍｏｌ％のポリビニルブチラール樹脂を用いることがより好ましく、さらには、水酸基量３０〜３６ｍｏｌ％であるポリビニルブチラール樹脂を用いることが好ましい。
なお、前記ポリビニルブチラール樹脂の水酸基量（ｍｏｌ％）とは、ブチラール基（ｍｏｌ％）、アセチル基（ｍｏｌ％）、水酸基（ｍｏｌ％）の 全ｍｏｌ量に対して、水酸基（ｍｏｌ％）の含有率を示すものである。
【００３４】
また、ポリビニルブチラール樹脂の平均重合度は、２００〜２５００が好ましい。これは、平均重合度が２００以上であると、インキ漏れの抑制性能が向上しやすく、また、前記平均重合度が２５００以下であれば、インキ粘度の上昇を抑え、良好な書き味が得られやすい傾向にあるためである。さらに、上記効果の向上を考慮すれば、ポリビニルブチラール樹脂の平均重合度は１５００以下が好ましく、フェライトとの相乗効果による潤滑性の向上を考慮すれば、前記平均重合度は、２００〜１０００が好ましい。ここで、平均重合度とは、ポリビニルブチラール樹脂の１分子を構成している基本単位の数をいい、ＪＩＳＫ６７２８（２００１年度版）に規定された方法に基づいて測定された値を採用可能である。
【００３５】
ポリビニルブチラール樹脂の含有率は、インキ組成物中の樹脂の総質量に対して７０％以上とし、主たる樹脂として用いることが好ましい。これは、ポリビニルブチラール樹脂の含有率が、インキ組成物中の樹脂の総質量に対し７０％未満となると、その他の樹脂によって、ボールとボール座の間において、弾力性のある潤滑層の形成が阻害されやすく、書き味の向上効果が得られ難くなり、さらに、筆記先端部の樹脂被膜形成も阻害されやすくなって、インキ漏れを抑制し難くなるためである。また、書き味やインキ漏れ抑制効果の更なる向上を考慮すれば、ポリビニルブチラール樹脂の含有率は、インキ組成物中の樹脂の総質量に対して９０％以上となることが好ましい。
【００３６】
ポリビニルブチラール樹脂の含有率は、インキ組成物の総質量を基準として、１〜４０質量％であることが好ましい。１質量％以上であれば、所望の潤滑効果およびインキ漏れ抑制効果が十分に得られやすく、４０質量％以下であればインキ中での溶解性が安定しているため、ポリビニルブチラール樹脂がもたらす効果を得やすいためである。さらに、上記効果の向上を考慮すれば、３質量％以上であることが好ましく、また、３０質量％を越えると、インキ粘度が高くなりすぎて書き味に影響を及ぼす傾向にあるため、３〜３０質量％であることが好ましく、より考慮すれば、３〜２５質量％が好ましく、３〜１５質量％であることがより好ましく、３〜８質量％であることがさらに好ましい。
【００３７】
ポリビニルブチラール樹脂については、具体的には、積水化学工業（株）製の商品名；エスレックシリーズなどが挙げられる。これらは、単独又は２種以上混合して使用してもよい。
【００３８】
ポリビニルブチラール樹脂以外の樹脂は、曳糸性付与剤を適宜用いてもよい。特に、ポリビニルピロリドン樹脂を配合することで、インキの結着性を高め、筆記先端における余剰インキの発生を抑制しやすいため、ポリビニルピロリドン樹脂を含有することが好ましい。前記ポリビニルピロリドン樹脂の含有量は、インキ組成物の総質量を基準として、０．０１質量％より少ないと、余剰インキの発生を抑制しにくい傾向があるため、また、３．０質量％を越えると、インキ中で溶解性が劣りやすい傾向があるため、インキ組成物の総質量を基準として、０．０１〜３．０質量％が好ましい。より上記理由を考慮すれば、０．１〜２．０質量％が好ましい。具体的には、アイエスピー・ジャパン（株）製の商品名；ＰＶＰ  Ｋ−１５、ＰＶＰ  Ｋ−３０、ＰＶＰ  Ｋ−９０、ＰＶＰ  Ｋ−１２０などが挙げられる。これらは、単独又は２種以上混合して使用してもよい。
【００３９】
本発明において、潤滑性の向上や、筆記先端部を大気中に放置し、筆記先端部が乾燥したときの書き出し性能の更なる向上を考慮すると、界面活性剤を更に含んでなることが好ましい。前記界面活性剤としては、シリコーン系界面活性剤、フッ素系界面活性剤、リン酸エステル系界面活性剤などが挙げられる。その中でも、潤滑性の向上および書き出し性能の向上を考慮すれば、シリコーン系界面活性剤、リン酸エステル系界面活性剤の中から１種以上を用いることが好ましい。
さらに、筆記先端（ボールペンのボールとボール座）の潤滑性を向上し、書き味の更なる向上を考慮すれば、リン酸エステル系界面活性剤を用いることが好ましい。これは、リン酸エステル系界面活性剤の潤滑効果とフェライトとの潤滑効果の相互作用により、書き味をより一層向上させることができるためである。
また、リン酸エステル系界面活性剤は、リン酸基を有することから、金属表面に吸着しやすく、特に、ボールとボール座との間に潤滑膜を形成するため、潤滑性が向上し、書き味を良化させることができる。よって、リン酸エステル系界面活性剤とフェライトを用いることは、潤滑膜とベアリング効果によって、相乗的にボールとボール座の間の潤滑性をより一層向上させることができ、滑らかな書き味をもたらす。このため、本発明において、リン酸エステル系界面活性剤とフェライトを併用することは効果的で、特に、本発明のインキ組成物を油性ボールペンに用いた場合、特に有効である。
さらに、本発明において、ポリビニルブチラールを用いる場合、リン酸エステル系界面活性剤を用いることは、ポリビニルブチラールによる潤滑層と、リン酸エステステル系界面活性剤による潤滑膜により、潤滑性がより一層、向上しやすく、効果的である。
【００４０】
前記リン酸エステル系界面活性剤において、潤滑性と書き出し性能との両方をより向上させることを考慮すれば、ＨＬＢ値が６〜１４であることが好ましい。これは、ＨＬＢ値が１４を越えると親水性が強くなりやすく、インキ中での溶解性が劣りやすいため、リン酸エステル系界面活性剤の効果が得られにくく、特に、潤滑効果が得られにくいためである。また、ＨＬＢ値が６未満だと、親油性が強くなり過ぎて、有機溶剤との相溶性に影響が出やすく、インキの経時安定性が得られにくく、さらに書き出し性能が向上しにくいためである。さらに、潤滑性を考慮れば、ＨＬＢ値が１２以下にすることが好ましく、ＨＬＢ値が６〜１２であることが好ましく、より書き出し性能を考慮すれば、ＨＬＢ値が７〜１２が好ましい。特に、ノック式ボールペンや回転繰り出し式ボールペン等の出没式ボールペンにおいては、キャップ式ボールペンとは異なり、常時ペン先が外部に露出した状態であるため、筆記先端部の乾燥時の書き出し性能に影響しやすいことから、上記ＨＬＢ値としたリン酸エステル系界面活性剤を用いることはより好ましい。尚、ＨＬＢは、グリフィン法、川上法などから求めることができる。
【００４１】
リン酸エステル系界面活性剤としては、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、ポリオキシエチレンアルキルエーテル又はポリオキシエチレンアルキルアリールエーテルのリン酸トリエステル、アルキルリン酸エステル、アルキルエーテルリン酸エステル或いはその誘導体等が挙げられる。
【００４２】
本発明では、筆記先端部の潤滑性を向上させ、書き味を向上し、高筆圧下（筆記荷重３００〜５００ｇｆ）においても潤滑性を保ちやすくするには、植物油を更に含んでなることが好ましい。前記植物油としては、ライスオイル、オリーブ油、大豆油、あまに油、綿実油、ホホバ油、マカデミアナッツ油、アボカド油、ヒマワリ種子油などが挙げられる。これらの中でも、書き味を向上しやすくすることを考慮すれば、ライスオイル、大豆油を含んでなることが好ましく、より考慮すれば、ライスオイルを含んでなることが好ましい。植物油とフェライトを併用して用いることは、潤滑膜とベアリング効果によって、相乗的にボールとボール座の間の潤滑性をより一層向上させることができ、筆記抵抗の低減効果が得られ、滑らかな書き味をもたらす。このため、本発明において、植物油とフェライトを併用することは効果的で、特に、本発明のインキ組成物を油性ボールペンに用いた場合、特に有効である。
【００４３】
ライスオイルは、米に由来する植物油であり、米油とも呼ばれる。脂肪酸などの脂質を主成分とするものであるが、脂質以外にも、例えば、トコフェロール、トコトリエノール、γ−オリザノールやステロール等の成分を含んでいても良い。
ライスオイルは、米に由来する植物油であれば、特に限定されないが、米糠または米胚芽から抽出されるライスオイル（コメヌカ油、コメ胚芽油）であることが好ましく、特に書き味を向上しやすいことから、コメヌカ油であることがより好ましい。
【００４４】
前述の通り、ライスオイルは脂質を主成分とするものであるが、本発明においては、ライスオイル全質量中の脂質の含有率が、６０質量％以上であるものが好ましく、７０質量％以上であるものがより好ましく、８０質量％以上であるものが更に好ましい。これは、ライスオイル全質量中の脂質の含有率が、６０質量％以上であれば、ライスオイルの純度が一定以上に保たれ、ライスオイルの潤滑効果を十分に得やすく、筆記抵抗の低減効果が得られるためである。
前記脂質としては、例えば、炭素数６以上の脂肪酸が挙げられるが、本発明において、潤滑性の向上を考慮すると、脂質として炭素数１６以上の脂肪酸を含んでなるライスオイルを用いることが好ましい。炭素数１６以上の脂肪酸としては、例えば、パルミチン酸、ステアリン酸、オレイン酸、リノール酸、リノレン酸、アラキジン酸、エイコセン酸等が挙げられる。
【００４５】
また、ライスオイルを構成する脂肪酸は、不飽和脂肪酸を含んでなることが好ましく、さらに炭素数１８の不飽和脂肪酸を含んでなることがより好ましい。これは、不飽和脂肪酸を含んでなることで、嵩高く、厚みのある安定的で効果的な潤滑膜を筆記先端（ボールペンの場合には、ボールとボール座）に形成しやすく、優れた潤滑性を安定的に得られやすいためと考える。
さらに、ライスオイルの潤滑効果を十分に得て、筆記抵抗の低減効果が得られ、書き味の向上を考慮すると、ライスオイルの構成脂肪酸全質量中の炭素数１８の不飽和脂肪酸の含有率は、５０質量％以上であることが好ましく、６０質量％以上であることがより好ましく、７０質量％以上であることがさらに好ましい。これは、炭素数１８の不飽和脂肪酸が、一定値以上含んでなることで、より嵩高く、厚みのある安定的で効果的な潤滑膜を筆記先端（ボールペンの場合には、ボールとボール座の間）に形成しやすく、優れた潤滑性を安定的に得られやすいためである。
また、ライスオイルの油性インキ組成物中における安定性を考慮すると、ライスオイルの構成脂肪酸全質量中における炭素数１８の不飽和脂肪酸の含有率は、９０質量％以下であることが好ましく、８５質量％以下であることがより好ましい。
前記炭素数１８の不飽和脂肪酸としては、オレイン酸、リノール酸、リノレン酸を含んでなることが好ましい。
ライスオイルの構成脂肪酸全質量中におけるオレイン酸の含有率は、３５〜５５質量％であることが好ましく、４０〜５０質量％であることがより好ましい。これは、オレイン酸の含有率が上記数値範囲内であると、ライスオイルにより得られる潤滑膜が好適となり、より書き味の向上が得られるやすいためである。
また、ライスオイルの構成脂肪酸全質量中におけるリノール酸の含有率は、２５〜４５質量％であることが好ましく、３０〜４０質量％であることがより好ましい。これは、リノール酸の含有率が上記数値範囲内であると、ライスオイルにより得られる潤滑膜が好適となり、より書き味の向上とが得られやすいためである。
さらに、インキ経時安定性、書き味、高筆圧下（筆記荷重３００〜５００ｇｆ）においても潤滑性の向上を考慮すると、ライスオイルの構成脂肪酸全質量中におけるオレイン酸とリノール酸の含有比（オレイン酸の含有量／リノール酸の含有量）は、質量基準で、１．０〜１．５であることが好ましく、１．１〜１．３であることがより好ましい。
また、ライスオイルの構成脂肪酸全質量中におけるパルミチン酸の含有率は、５〜２０質量％であることが好ましく、１０〜１８質量％であることがより好ましい。パルミチン酸の含有率が上記数値範囲内であると、ライスオイルがもたらす潤滑効果が得られやすい。
【００４６】
本発明における、ライスオイルの含有量は、インキ組成物全量に対し、０．０５〜１０質量％であることが好ましく、０．１〜５質量％であることがより好ましい。ライスオイルの含有量が上記数値範囲内であれば、インキの経時安定性に影響を与えることなく、ライスオイルの潤滑効果を得られやすく、書き味を向上し、高筆圧下（筆記荷重３００〜５００ｇｆ）においても潤滑性を保ちやすくなるためで、より考慮すれば、０．５〜３．５質量％であることが好ましい。
尚、ライスオイルは、１種または２種以上の混合物として使用することが可能である。
【００４７】
また、本発明では、インキ成分の安定性を考慮すれば、有機アミンを用いることが好ましい。オキシエチレンアルキルアミン、ポリオキシエチレンアルキルアミン等のエチレンオキシドを有するアミンや、ラウリルアミン、ステアリルアミン等のアルキルアミンや、ジステアリルアミン、ジメチルラウリルアミン、ジメチルステアリルアミン、ジメチルオクチルアミン等のジメチルアルキルアミン等の脂肪族アミンが挙げられ、その中でも、インキ中での安定性を考慮すれば、エチレンオキシドを有するアミン、ジメチルアルキルアミンが好ましく、さらに考慮すれば、エチレンオキシドを有するアミンが好ましい。
【００４８】
また、その他添加剤として、脂肪酸アマイド、水添ヒマシ油などの擬塑性付与剤を、また、着色剤安定剤、可塑剤、キレート剤、水などを適宜用いても良い。これらは、単独又は２種以上組み合わせて使用してもかまわない。
【００４９】
本発明のボールペン用インキ組成物のインキ粘度は、特に限定されるものではないが、油性ボールペン用インキ組成物、水性ボールペン用インキ組成物のインキ粘度は、２０℃、剪断速度５ｓｅｃ−１におけるインキ粘度が、５０００ｍＰａ・ｓ以下であることが好ましい。これは、５０００ｍＰａ・ｓ以下とすることで、球状のフェライトによるベアリング効果を得られやすく、書き味が良好となりやすいためである。さらに、書き味が良好となりやすいことを考慮すれば、前記インキ粘度は、４０００ｍＰａ・ｓ以下であることが好ましく、さらに考慮すれば、前記インキ粘度は、３５００ｍＰａ・ｓ以下であることが好ましい。
【００５０】
（ボールペンチップ）
また、本発明で用いるボールペンチップのボール表面の算術平均粗さ（Ｒａ）は、０．１〜１２ｎｍとすることが好ましい。これは、ボール表面の算術平均粗さ（Ｒａ）が０．１ｎｍ未満だと、ボール表面に十分にインキが載りづらく、筆記時に濃い筆跡が得られづらく、筆跡に線とび、カスレが発生しやすく、算術平均粗さ（Ｒａ）が１２ｎｍを越えると、ボール表面が粗すぎて、ボールとボール座の回転抵抗が大きいため、書き味が劣りやすく、さらに、筆跡にカスレ、線とびなどの筆記性能に影響が出やすくなるためである。また、ボール表面の算術平均粗さ（Ｒａ）が０．１〜１０ｎｍであると、本発明のようなインキ組成物を用いた場合、ボール表面にインキが載りやすいためより好ましく、より書き味を考慮すれば、０．５〜８ｎｍであることが好ましい。
なお、表面粗さの測定は（セイコーエプソン社製の機種名ＳＰＩ３８００Ｎ）で求めることができる。
【００５１】
また、ボールに用いる材料は、特に限定されるものではない。例えば、タングステンカーバイドを主成分とする超硬合金ボール、ステンレス鋼などの金属ボール、炭化珪素、窒化珪素、アルミナ、シリカ、ジルコニアなどのセラミックスボール、ルビーボールなどが挙げられる。
【００５２】
また、ボ−ルペンチップの材料は、ステンレス、洋白、ブラス（黄銅）、アルミニウム青銅、アルミニウムなどの金属材、ポリカーボネート、ポリアセタール、ＡＢＳなどの樹脂材が挙げられるが、ボール座の摩耗、経時安定性を考慮するとステンレス製のボールペンチップとすることが好ましい。特に、本発明で用いるフェライトは、磁性を示す性質を有しており、ステンレスに吸着しやすく、ボールとボール座の隙間にフェライトが残存しやすく、ベアリング効果が得られやすくなることから、書き味を良好とし、高筆圧下（筆記荷重３００〜５００ｇｆ）においてもボール座の摩耗を抑制（高筆圧下耐摩耗性能）しやすいため、好ましく、さらに、より吸着しやすく、より潤滑効果が得られやすいことを考慮すれば、フェライト系ステンレスを用いることが好ましい。
【００５３】
（実施例）
以下、実施例により、本発明をさらに詳細に説明するが、本発明はこれら実施例に限定されるものではない。
【００５４】
＜実施例１＞
＜油性ボールペン用インキ組成物＞
着色剤、有機溶剤、フェライト、リン酸エステル系界面活性剤、有機アミン、ポリビニルブチラール樹脂、ポリビニルピロリドンを採用し、これを所定量秤量して、６０℃に加温した後、ディスパー攪拌機を用いて完全溶解させてボールペンを得た。具体的な配合量は下記の通りである。
尚、ブルックフィールド株式会社製粘度計  ビスコメーターＲＶＤＶII＋Ｐｒｏ  ＣＰ
−５２スピンドルを使用して２０℃の環境下で剪断速度５ｓｅｃ−１（回転数２．５ｒｐ
ｍ）にて実施例１のインキ粘度を測定したところ、３２００ｍＰａ・ｓであった。
【００５５】
着色剤（赤色造塩染料：塩基性染料とアルキルベンゼンスルホン酸との造塩染料）
８．０質量％
着色剤（青色造塩染料：塩基性染料とアルキルベンゼンスルホン酸との造塩染料）
８．０質量％
着色剤（黄色造塩染料：有機アミンと酸性染料との造塩染料）       ８．０質量％
着色剤（顔料分散体（カーボンブラック、顔料分２０％））       １５．０質量％
フェライト（略真球状、組成：ＦｅＯ・Ｆｅ２Ｏ３：３％、ＭｎＯ・Ｆｅ２Ｏ３：７５％、ＭｇＯ・Ｆｅ２Ｏ３：１７％、ＳｒＯ・６Ｆｅ２Ｏ３：５％）     １．０質量％
リン酸エステル系界面活性剤（ＨＬＢ：８．６）                   ２．０質量％
ポリビニルブチラール樹脂                                       ６．０質量％
アルコール溶剤（ベンジルアルコール）                         ４９．５質量％
ポリビニルピロリドン                                           ０．５質量％
有機アミン                                                     ２．０質量％
【００５６】
＜実施例２〜９、１２〜１４、比較例１〜５＞  実施例１に対して、配合する成分の種類や添加量を表１、２、３に示した通りに変更した以外は、実施例１と同じ方法で、実施例２〜９、１２〜１４、比較例１〜５の油性ボールペン用インキ組成物を得た。
【００５７】
＜試験および評価＞
得られたインキ組成物を以下の通りの方法で、試験および評価した。得られた結果は、表１、２、３に示した。
【００５８】
実施例１〜９、１２〜１４および比較例１〜５で作製した油性ボールペン用インキ組成物（０．４ｇ）を、超硬合金製ボール（φ１．０ｍｍ、ボール表面の算術平均粗さ（Ｒａ）：７ｎｍ）を回転自在に抱時したボールペンチップ（フェライト系ステンレス製）を先端に有するインキ収容筒の内部に充填させたレフィルを作製し、このレフィルを（株）パイロットコーポレーション製の油性ボールペン（商品名：アクロボール（登録商標））に配設して、油性ボールペンを得た。得られたボールペンを試験用油性ボールペンとし、筆記試験用紙として上質紙（旧ＪＩＳ Ｐ３２０１に規定される筆記用紙Ａに相当するもの。化学パルプ１００％を原料に抄造され、秤量範囲４０〜１５７ｇ／ｍ２、白色度７５．０％以上）を用いて以下の試験および評価を行った。
尚、高筆圧下耐摩耗試験（ボール座の摩耗試験）においては、超硬合金製ボール（φ０．５ｍｍ、ボール表面の算術平均粗さ（Ｒａ）：４ｎｍ）を回転自在に抱持したボールペンチップ（フェライト系ステンレス製）を用いた以外は、上記同様に油性ボールペンを得て、これを試験用油性ボールペンとした。
【００５９】
＜実施例１０＞
＜水性ボールペン用インキ組成物＞
着色剤として顔料分散体、水、多価アルコール、有機アミン、リン酸エステル系界面活性剤、防錆剤を採用し、これを所定量秤量して、６０℃に加温した後、ディスパー攪拌機を用いて完全溶解させて、ベースインキを作成した。その後、上記作製したベースインキを加温しながら、剪断減粘性付与剤を投入してホモジナイザー攪拌機を用いて均一な状態となるまで充分に混合攪拌して、実施例１０の水性ボールペン用インキ組成物を得た。
尚、実施例１０のインキ粘度は、ブルックフィールド社製ＤＶ−ＩＩ粘度計（ＣＰＥ−４２ローター）を用いて２０℃の環境下で、剪断速度１．９２ｓｅｃ−１（回転数０．５ｒｐｍ）の条件にてインキ粘度を測定したところ、１８００ｍＰａ・ｓであった。
【００６０】
顔料分散体（着色樹脂粒子、固形分量３４％）                      ２０．０質量部 
水                                                              ６５．５質量部 
多価アルコール（グリセリン）                                    １０．０質量部 
フェライト（略真球状、組成：ＦｅＯ・Ｆｅ２Ｏ３：３％、ＭｎＯ・Ｆｅ２Ｏ３：７５％、ＭｇＯ・Ｆｅ２Ｏ３：１７％、ＳｒＯ・６Ｆｅ２Ｏ３：５％）        １．０質量部 
有機アミン（トリエタノールアミン）                                ２．０質量部 
リン酸エステル系界面活性剤（ＨＬＢ：１１．５、第一工業製薬（株）製）１．０質量部 
防錆剤（ベンゾトリアゾール）                                      ０．５質量部 
剪断減粘性付与剤（キサンタンガム、三晶（株）製）                  ０．４質量部 
【００６１】
実施例１１
実施例１０のフェライトの含有量を、３．０質量部、水の含有量を、６３．５質量部とした以外は、実施例１０と同様の手順で、実施例１１の水性ボールペン用インキ組成物を得た。
【００６２】
比較例６
実施例１０のフェライトを含有せず、水の含有量を、６６．５質量部とした以外は、実施例１０と同様の手順で、比較例６の水性ボールペン用インキ組成物を得た。
【００６３】
実施例１０、１１および比較例６で作製した水性ボールペン用インキ組成物（１．０ｇ）を、超硬合金製ボール（φ０．７ｍｍ、ボール表面の算術平均粗さ（Ｒａ）：１ｎｍ）を回転自在に抱時したボールペンチップ（フェライト系ステンレス製）を先端に有するインキ収容筒の内部に充填させたレフィルを作製し、このレフィルを（株）パイロットコーポレーション製の水性ボールペン（商品名：Ｇ−２）に配設して、水性ボールペンを得た。得られたボールペンを試験用水性ボールペンとし、筆記試験用紙として上質紙（旧ＪＩＳＰ３２０１に規定される筆記用紙Ａに相当するもの。化学パルプ１００％を原料に抄造され、秤量範囲４０〜１５７ｇ／ｍ２、白色度７５．０％以上）を用いて以下の試験および評価を行った。
【００６４】
【表１】
2020200448.tif 000002
【００６５】
【表２】
2020200448.tif 000003
【００６６】
【表３】
2020200448.tif 000004
【００６７】
書き味：手書きによる官能試験を行い評価した。
非常に滑らかなもの                       ・・・◎
滑らかであるもの                         ・・・○
実用上問題ないレベルの滑らかさであるもの ・・・△
重いもの                                 ・・・×
【００６８】
高筆圧下耐摩耗試験（ボール座の摩耗試験）：荷重５００ｇｆ、筆記角度７０°、４ｍ／ｍｉｎの走行試験機にて筆記試験後のボール座の摩耗を測定した。
ボール座の摩耗が５μｍ未満であるもの                                   ・・・◎
ボール座の摩耗が５μｍ以上、１０μｍ未満であるもの                     ・・・○
ボール座の摩耗が１０μｍ以上、２０μｍ未満であるが、筆記可能であるもの ・・・△
ボール座の摩耗がひどく、筆記不良になってしまうのもの                   ・・・×
【００６９】
実施例１〜９、１２〜１４の油性ボールペンは、書き味、高筆圧下耐摩耗試験（ボール座の摩耗試験）ともに良好レベルのものであった。
また、実施例１〜９の油性ボールペンは、筆記開始からインキ終了時まで、安定して滑らかな書き味が得られ、さらに筆跡濃淡などない優れた筆跡を得ることができた。
実施例１０、１１の水性ボールペンは、書き味は非常に滑らかで、さらに筆跡濃淡などない優れた筆跡を得ることができた。また、比較例６と、実施例１０、１１を比較すると、実施例１０、１１の方が、書き味は良好であった。
【００７０】
比較例１〜５は、フェライトを用いなかったため、書き味、高筆圧下耐摩耗試験（ボール座の摩耗試験）のすべてを満足するインキ組成物ではなかった。
【００７１】
＜筆記抵抗測定＞
上記で得られた実施例１、３および比較例１の油性ボールペンを、ＪＩＳ Ｓ６０３９（ＩＳＯ１２７５７−１）に記載の筆記試験機により、筆記角度７０°、筆記荷重２００ｇ、筆記速度４ｍ／ｍｉｎにて１００ｍ筆記した後、表面性測定機（商品名：ＨＥＩＤＯＮ−１４Ｄ、新東科学株式会社製）を用いて、筆記角度７０°、４ｍｍ／ｍｉｎ、筆記荷重２００ｇの条件下で、上質紙（旧ＪＩＳ  Ｐ３２０１に規定される筆記用紙Ａに相当するもの。化学パルプ１００％を原料に抄造され、秤量範囲４０〜１５７ｇ／ｍ２、白色度７５．０％以上）上で、直線筆記した際の筆記抵抗（動摩擦係数）を測定したところ、結果は以下のようになった。動摩擦係数は、低い順に、実施例１、３、比較例１となり、フェライトを含んだ実施例１、３の方が、比較例１よりも動摩擦係数が低く、書き味は滑らかであった。
実施例１（フェライト１％含有）の動摩擦係数：０．０９８
実施例３（フェライト３％含有）の動摩擦係数：０．１０４
比較例１（フェライトなし）の動摩擦係数：０．１１２
【００７２】
本実施例では、インキ収容筒内にボールペン用インキ組成物を収容したレフィルを軸筒内に配設したボールペンを例示したが、本発明のボールペンは、軸筒自体をインキ収容筒とし、軸筒内に、インキ組成物を直に収容した直詰め式のボールペンとしたボールペンであっても良く、インキ収容筒内にボールペン用インキ組成物を収容したもの（ボールペンレフィル）をそのままボールペンとして使用した構造であっても良い。
【産業上の利用可能性】
【００７３】
本発明は、ボールペン用インキ組成物として利用でき、さらに詳細としては、油性ボールペン用インキ組成物、水性ボールペン用インキ組成物を充填した、キャップ式、ノック式等のボールペンとしても広く利用することができる。